(57)【要約】      （修正有）【課題】ビジネスホテルなどで使用されるシャワーカーテンとしては、チェックアウトからチェックインまでの短時間で客室の清掃を行うため、シャワーカーテンに水が付着しにくい性能（水切れ性）、シャワーカーテンに付着した水が乾きやすい性能（速乾性）に優れているシャワーカーテンが求められており、水切れ性が良く、速乾性に優れたシャワーカーテンを提供する。【解決手段】シャワーカーテンは、経糸、又は緯糸のいずれか一方の少なくとも一部に異形断面糸を含んでいる織物であり、織物の組織が平織であり、織物のトータルカバーファクターが１７００以上であり、織物の目付が７０ｇ／ｍ２〜２００ｇ／ｍ２であり、異形断面糸がポリエステルである。【選択図】なし【特許請求の範囲】
【請求項１】
経糸、又は緯糸のいずれか一方の少なくとも一部に異形断面糸を含んでいる織物であることを特徴とするシャワーカーテン。
【請求項２】
前記織物の組織が平織である請求項１に記載のシャワーカーテン。
【請求項３】
前記織物のトータルカバーファクターが１７００以上である請求項１又は２に記載のシャワーカーテン。
【請求項４】
前記織物の目付が７０ｇ／ｍ２〜２００ｇ／ｍ２である請求項１〜３のいずれか１項に記載のシャワーカーテン。
【請求項５】
前記異形断面糸がポリエステルである請求項１〜４のいずれか１項に記載のシャワーカーテン。
【発明の詳細な説明】
【技術分野】
【０００１】
本発明は、水切れ性が良く、速乾性に優れたシャワーカーテンに関する。
【背景技術】
【０００２】
従来より、ビジネスホテルなどで使用されるシャワーカーテンとしては、チェックアウトからチェックインまでの短時間で客室の清掃を行うため、シャワーカーテンに水が付着しにくい性能（水切れ性）、シャワーカーテンに付着した水が乾きやすい性能（速乾性）に優れているシャワーカーテンが求められている。
【０００３】
水切れ性に優れているシャワーカーテンとして、樹脂フィルムや撥水加工された織物などが一般的に使用されている。特許文献１には、防カビ剤および撥水剤を配合した塩化ビニル系樹脂フィルムからなることを特徴とするシャワーカーテンが開示されている。
【０００４】
特許文献２には、炭素数１０以上のペルフルオロアルキル基を有する含フッ素活性水素化合物とポリイソシアネート化合物との反応生成物を有効成分とする撥水撥油剤で加工されたシャワーカーテンが開示されている。
【特許文献１】特開平１−１１５３１１号公報
【特許文献２】特開平７−３１６９７９号公報
【発明の開示】
【発明が解決しようとする課題】
【０００５】
特許文献１は、水切れ性には優れた効果を発揮するが、防カビ剤および撥水剤を配合した塩化ビニル系樹脂フィルムからなるため通気性がなく、シャワーカーテンに付着した水が乾きにくい恐れがある。
【０００６】
特許文献２は、水切れ性には優れた効果を発揮するが、撥水撥油加工によりシャワーカーテンに付着した水の拡散性が阻害され、水が乾きにくい恐れがある。
【０００７】
本発明は、かかる技術的背景を鑑みてなされたものであって、水切れ性が良く、速乾性に優れたシャワーカーテンを提供することが目的である。
【課題を解決するための手段】
【０００８】
前記目的を達成するために、本発明は以下の手段を提供する。
【０００９】
[１] 経糸、又は緯糸のいずれか一方の少なくとも一部に異形断面糸を含んでいる織物であることを特徴とするシャワーカーテン。
【００１０】
[２] 前記織物の組織が平織である前項１に記載のシャワーカーテン。
【００１１】
[３] 前記織物のトータルカバーファクターが１７００以上である前項１又は２に記載のシャワーカーテン。
【００１２】
[４] 前記織物の目付が７０ｇ／ｍ２〜２００ｇ／ｍ２である前項１〜３のいずれか１項に記載のシャワーカーテン。
【００１３】
[５] 前記異形断面糸がポリエステルである前項１〜４のいずれか１項に記載のシャワーカーテン。  
【発明の効果】
【００１４】
[１]の発明では、経糸、又は緯糸のいずれか一方の少なくとも一部に異形断面糸を含んでいる織物であるから、水切れ性が良く、速乾性に優れたシャワーカーテンを提供することができる。
【００１５】
[２]の発明では、織物の組織が平織であるから、水切れ性、速乾性を向上させることができ、裏側への水抜けを防止することができる。
【００１６】
[３]の発明では、織物のトータルカバーファクターが１７００以上であるから、裏側への水抜けをさらに防止することができる。
【００１７】
[４]の発明では、織物の目付が７０ｇ／ｍ２〜２００ｇ／ｍ２であるから、水切れ性及び速乾性をより向上させることができ、裏側への水抜けを防止することができる。
【００１８】
[５]の発明では、異形断面糸がポリエステルであるから、水切れ性及び速乾性をさらに向上させることができる。
【発明を実施するための最良の形態】
【００１９】
本発明に係るカーテンの一実施形態について詳しく説明する。本実施形態のシャワーカーテンは、経糸、又は緯糸のいずれか一方の少なくとも一部に異形断面糸を含んでいる織物であることを特徴とする。
【００２０】
経糸、又は緯糸のいずれか一方の少なくとも一部に異形断面糸を含んでいる織物であることが必要である。この場合、異形断面糸の毛細管現象により付着した水を素早く拡散することができ、水切れ性及び速乾性に優れた効果を発揮することができる。中でも緯糸に異形断面糸を用いることが、加工性及び生産性の点から、より好ましい。さらに、織物の組織とすることで、樹脂フィルム製のシャワーカーテンでは得ることができなかった通気性を持たせることができ、速乾性を向上させることができる。
【００２１】
前記異形断面糸は、ポリエステル、ポリエステル／綿、セルロース／ポリエステル等が挙げられ、中でもポリエステルであることがより好ましい。この場合、異形断面糸の毛細管現象により吸水性が向上し、付着した水を素早く拡散することができ、水切れ性及び速乾性を向上させることができる。さらに、軽くて丈夫であるため、シャワーカーテンが皺になりにくい効果も得ることができる。
【００２２】
前記異形断面糸の形状としては、特に限定されるものではないが、不定形断面、Ｗ型断面、扁平型、十字断面、中空断面、四つ山扁平断面等が挙げられ、中でも不定形断面であることがより好ましい。
【００２３】
前記異形断面糸の太さが、５０デニール〜３００デニールが好ましい。５０デニール未満であると保水量が増加し乾燥時間が長くなってしまい、３００デニールを超えても織物の密度が粗くなってしまい、織物の裏側へ水が抜けやすくなるため好ましくない。中でも７５デニール〜１５０デニールであることがより好ましい。
【００２４】
前記織物は、経糸、又は緯糸のいずれか一方が異形断面糸からなり、もう一方の糸は特に限定されるものではないが、例えば、ポリエステル、ポリエチレン、ポリプロピレン、ポリアミド、ポリビニルアルコール、ポリアクリロニトリル、レーヨン、アセテート等が挙げられる。中でもポリエステルを用いることがより好ましい。特に、経糸にポリエステルを用いることがより好ましい。公定水分率が低く、疎水性であるポリエステルを用いることで水切れ性を向上させることができる。
【００２５】
前記もう一方の糸の太さとしては、特に限定されるものではないが、２０デニール〜３００デニールを用いるのが好ましい。中でも７５デニール〜１５０デニールであることがより好ましい。
【００２６】
前記もう一方の糸としては、特に限定されるものではないが、低捲縮糸を用いるのが好ましい。低捲縮糸を用いることで水切れ性を向上させることができる。
【００２７】
前記織物の組織は、特に限定されるものではないが、綾織、朱子織、平織等が挙げられ、中でも平織であることが好ましい。平織とすることで、織物の裏側へ水が通り抜けにくくなり、水切れ性及び速乾性を向上させることができる。
【００２８】
前記織物の目付が７０ｇ／ｍ２〜２００ｇ／ｍ２であることが好ましい。中でも１００ｇ／ｍ２〜１５０ｇ／ｍ２がより好ましい。７０ｇ／ｍ２以上であるから織物の裏側へ水が通り抜けにくくさせることができ、２００ｇ／ｍ２以下であるから初期水分付着量を抑制することができ、水切れ性及び速乾性をより向上させることができる。
【００２９】
前記織物の目付全体に対して前記異形断面糸を使用する割合として、１５％〜７０％であることが好ましい。中でも２９％〜７０％がより好ましい。このような範囲の使用割合とすることで、水切れ性及び速乾性をより一層向上させることができる。
【００３０】
前記織物の経糸の密度としては、５０本／２．５４ｃｍ〜２００本／２．５４ｃｍであることが好ましい。中でも７０本／２．５４ｃｍ〜１０５本／２．５４ｃｍがより好ましい。
【００３１】
前記織物の緯糸の密度としては、４０本／２．５４ｃｍ〜１５０本／２．５４ｃｍであることが好ましい。中でも４５本／２．５４ｃｍ〜１００本／２．５４ｃｍがより好ましい。
【００３２】
前記異形断面糸を経糸の密度又は緯糸の密度に対して使用する割合としては、１００％用いることが性能面からは最も好ましい。しかしながら、従来技術である撥水加工された樹脂フィルムや撥水加工された織物からなるシャワーカーテンと比較した場合、前記異形断面糸を経糸の密度又は緯糸の密度に対して２５％〜１００％用いることで、従来技術より優れた速乾性を発揮することができる。
【００３３】
前記織物のトータルカバーファクターが１７００以上であることが好ましい。１７００以上であれば、高密度に織ることができ、織物の裏側へ水を抜けにくくさせることができる。中でも１９００以上であることがより好ましい。トータルカバーファクターの算出式は式１の通りである。
〔式１〕
トータルカバーファクター（ＣＦ）＝タテのカバーファクター（ＣＦ１）＋ヨコのカバーファクター（ＣＦ２）
2017086193.tif 000002
【００３４】
本発明に係るシャワーカーテンの製造方法としては、特に限定されるものではないが、例えば、織機等で製造することができる。
【００３５】
前記織物としては、織機で織った後に、染色工程と同時に防炎剤で防炎加工しても良い。
【実施例】
【００３６】
次に、本発明の具体的実施例について説明するが、本発明はこれら実施例のものに特に限定されるものではない。
【００３７】
＜使用材料＞
（Ａ糸）ポリエステル糸（ブライト糸、１５０ｄ／１）
（Ｂ糸）異形断面糸（７５ｄ／１）
（Ｃ糸）異形断面糸（１５０ｄ／１）
（Ｄ糸）ポリエステル糸（ブライト糸、７５ｄ／１）
（Ｅ糸）ポリエステル糸（ウーリー、７５ｄ／１）
（Ｆ糸）ポリエステル糸（ウーリー、１５０ｄ／１）
（Ｇ糸）ポリエステル糸（ウーリー、１５０ｄ／２）
【００３８】
＜実施例１＞
経糸として上記Ａ糸を用い、緯糸として上記Ｂ糸を１００％用いて、経糸密度が１０５本／２．５４ｃｍ、緯糸密度が７２本／２．５４ｃｍ、織物の目付を１００ｇ／ｍ２になるように、織機で平織に織ってシャワーカーテンを得た。織物の目付全体に対して異形断面糸を使用している割合は３３％であった。
【００３９】
＜実施例２＞
緯糸として上記Ｃ糸を１００％用いて、緯糸密度が６５本／２．５４ｃｍ、織物の目付を１２７ｇ／ｍ２に設定した以外は、実施例１と同様にして、シャワーカーテンを得た。織物の目付全体に対して異形断面糸を使用している割合は３８％であった。
【００４０】
＜実施例３＞
織物の組織を綾織に、緯糸密度を７６本／２．５４ｃｍ、織物の目付を１４５ｇ／ｍ２に設定した以外は、実施例２と同様にして、シャワーカーテンを得た。織物の目付全体に対して異形断面糸を使用している割合は４２％であった。
【００４１】
＜実施例４＞
経糸として上記Ｄ糸を用いて、経糸密度７０本／２．５４ｃｍ、緯糸密度を１００本／２．５４ｃｍ、織物の目付を８０ｇ／ｍ２に設定した以外は、実施例２と同様にして、シャワーカーテンを得た。織物の目付全体に対して異形断面糸を使用している割合は６７％であった。
【００４２】
＜実施例５＞
緯糸として上記Ａ糸と上記Ｃ糸を５０％：５０％の割合（２本に１本）で用いて、経糸密度７０本／２．５４ｃｍ、緯糸密度を１００本／２．５４ｃｍ、織物の目付を１３５ｇ／ｍ２に設定した以外は、実施例１と同様にして、シャワーカーテンを得た。織物の目付全体に対して異形断面糸を使用している割合は２９％であった。
【００４３】
＜実施例６＞
緯糸として上記Ａ糸と上記Ｃ糸を７５％：２５％の割合（４本に１本）で用いる設定にした以外は、実施例５と同様にして、シャワーカーテンを得た。織物の目付全体に対して異形断面糸を使用している割合は１５％であった。
【００４４】
＜比較例１＞
経糸、緯糸ともに異形断面糸を使わずに、経糸に上記Ｅ糸、緯糸に上記Ｆ糸を用いて、経糸密度１１５本／２．５４ｃｍ、緯糸密度を７７本／２．５４ｃｍに設定した以外は、実施例１と同様にして、シャワーカーテンを得た。
【００４５】
＜比較例２＞
経糸、緯糸ともに異形断面糸を使わずに、経糸に上記Ｇ糸、緯糸に上記Ｇ糸を用いて、経糸密度６４本／２．５４ｃｍ、緯糸密度を５３本／２．５４ｃｍ、織物の目付を１７０ｇ／ｍ２に設定した以外は、実施例１と同様にして、シャワーカーテンを得た。
【００４６】
＜参考例１＞
比較例２に５０ｇ／Ｌのフッ素系撥水剤の水溶液をパディング法で撥水加工をした設定にした以外は、比較例２と同様にして、シャワーカーテンを得た。
【００４７】
【表１】
2017086193.tif 000003
【００４８】
＜水切れ性の評価法＞  
ＪＩＳ  Ｌ  １０９２―２００９の７．２のはっ水度試験（スプレー試験）にて試験を行い、スプレー散布後に生地の重さを測り、下記算出式に基づいて初期付着率（％）を算出し、初期付着率が２５％未満を「◎」とし、２５％以上４０％未満を「〇」とし、４０％以上を「×」とし、「〇」以上を合格とした。
初期付着率＝Ａ／Ｂ×１００
Ａ＝はっ水度試験をした後の生地の重さ（ｇ）−はっ水度試験をする前の生地の重さ（ｇ）
Ｂ＝はっ水度試験をする前の生地の重さ（ｇ）
【００４９】
＜速乾性の評価法＞  
ＪＩＳ  Ｌ  １０９２―２００９の７．２のはっ水度試験（スプレー試験）にて試験を行い、スプレー散布後に試験片をクリップで垂直方法につるし、温度２０℃、湿度６０％の環境下で付着した水が乾燥するまでの時間を測定した。試験した後の生地の重さを時間毎に測定し、はっ水度試験する前の生地の重さになった時点を乾燥した時間とした。
乾燥時間が３０分未満を「◎」とし、３０分以上９０分未満を「○」とし、９０分以上を「×」とし、「○」以上を合格とした。
【００５０】
＜裏側への水抜け性の評価法＞
ＪＩＳ  Ｌ  １０９２―２００９の７．２のはっ水度試験（スプレー試験）に準拠して試験した。試験後、サンプルの裏側へ水が抜けているかどうかを目視で確認し、全く水が抜けなかったものを「◎」、ほんの僅かな程度水が抜けたことが認められたものの実用上問題がないと判断できるものを「〇」、目立って水が抜けたものを「×」とし、「○」以上を合格とした。
【００５１】
表１から明らかなように、本発明の実施例１〜６のシャワーカーテンは、水切れ性、速乾性及び裏側への水抜け性に優れていた。
【００５２】
これに対して、比較例１のシャワーカーテンは、水切れ性、裏側への水抜け性が劣っていた。比較例２のシャワーカーテンは水切れ性、速乾性に劣っていた。参考例１のシャワーカーテンは、速乾性が劣っていた。
【産業上の利用可能性】
【００５３】
本発明に係るシャワーカーテンは、例えば、ビジネスホテルなどの浴室、シャワールーム、病院や老健施設のバス、トイレ、サニタリー等の場所で使用することができるが、水切れ性及び速乾性が要求される場所に特に好適に用いることができる。